(57)【特許請求の範囲】
【請求項１】
一般式：
【化１】
0003712466.tif 000006
（式中、Ｒは置換もしくは非置換の一価炭化水素基であり、Ｘは置換もしくは非置換の一価炭化水素基または水酸基であり、ｎは１以上の整数である。）で示される２５℃における粘度が１０,０００センチストークス以上のジオルガノポリシロキサンであって、該ジオルガノポリシロキサンが、２５℃における粘度が１００,０００センチストークス以上であるジオルガノポリシロキサン２０〜８０重量％と、２５℃における粘度が１００,０００センチストークス未満であるジオルガノポリシロキサン８０〜２０重量％の混合物であることを特徴とする熱可塑性樹脂フィルム用添加剤。
【請求項２】
（Ａ）熱可塑性樹脂                    １００重量部、
（Ｂ）一般式：
【化２】
0003712466.tif 000007
（式中、Ｒは置換もしくは非置換の一価炭化水素基であり、Ｘは置換もしくは非置換の一価炭化水素基または水酸基であり、ｎは１以上の整数である。）で示される２５℃における粘度が１０,０００センチストークス以上のジオルガノポリシロキサンであって、２５℃における粘度が１００,０００センチストークス以上であるジオルガノポリシロキサン２０〜８０重量％と、２５℃における粘度が１００,０００センチストークス未満であるジオルガノポリシロキサン８０〜２０重量％の混合物であることを特徴とする前記ジオルガノポリシロキサン                  ０.０１〜１.００重量部
からなるフィルム用熱可塑性樹脂組成物。
【請求項３】
（Ａ）成分がポリオレフィン樹脂である請求項２記載のフィルム用熱可塑性樹脂組成物。
【請求項４】
請求項２記載のフィルム用熱可塑性樹脂組成物からなるフィルム。
【発明の詳細な説明】
【０００１】
【発明の属する技術分野】
本発明は熱可塑性樹脂フィルム用添加剤、これを含有するフィルム用熱可塑性樹脂組成物およびそのフィルムに関する。詳しくは、熱可塑性樹脂フィルムに優れた平滑性を付与することのできる熱可塑性樹脂フィルム用添加剤、これを含有するフィルムの生産性に優れたフィルム用熱可塑性樹脂組成物およびそのフィルムに関する。
【０００２】
【従来の技術】
熱可塑性樹脂フィルムは、軽量性，柔軟性，高強度，耐湿防水性，耐薬品性，耐寒性などの機能を有するため、食品，日用品，雑貨等の包装資材や農業用の被覆保温資材として使用されており、これ以外にも土木・建築用途等に広く用いられている。このような熱可塑性樹脂フィルムは、一般に、Ｔダイ法やインフレーション法などの押出し成形法によって製造される。また、複数の樹脂を溶融状態で積層する共押出し法も普及している。ところがこれらの押出し成形法においてダイから溶融樹脂が吐出する際に、その表面に一種のささくれ現象が起こり、これにより延伸後のフィルム表面に細かな荒れが発生するという欠点があった。これらの表面荒れは、特に樹脂の溶融粘度が高く、押出し速度が高い場合により顕著に発生し、「メルトフラクチャー」あるいは「シャークスキン」と呼ばれている。そしてこの表面荒れによりフィルムの表面平滑性や透明性が失われるという問題点があった。この問題点は押出し速度を低くすることにより解決できるが、これは生産性が低下する点から好ましくない。また、両末端がメチル基やフェニル基で封鎖されたジメチルポリシロキサンオイルやメチルフェニルポリシロキサンオイルを配合したプラスチックフィルムや、ポリオキシアルキレン基，アミノ基，エポキシ基等を含有する有機変性ジオルガノポリシロキサンを配合した熱収縮性ポリエチレンフィルムも提案されている（特開昭５０−９８５７０号公報，特開平２−１２８８２８号公報，特開平２−１３３４３３号公報参照）。しかし、両末端がメチル基やフェニル基で封鎖されたジメチルポリシロキサンやメチルフェニルポリシロキサンは平滑性付与効果に劣るという欠点があり、有機変性ジオルガノポリシロキサンは耐熱性に劣るため、押出し性を高くするために成形時の温度を上げるとフィルムが着色したり、ガスが発生したりするなどの問題点があった。
【０００３】
【発明が解決しようとする課題】
本発明者らは上記問題点を解決するため鋭意検討した結果、本発明に到達した。
即ち、本発明の目的は、熱可塑性樹脂フィルムに優れた平滑性を付与することのできる熱可塑性樹脂フィルム用添加剤、これを含有するフィルムの生産性に優れたフィルム用熱可塑性樹脂組成物およびそのフィルムを提供することにある。
【０００４】
【課題を解決するための手段】
本発明は、一般式：
【化３】
0003712466.tif 000002
（式中、Ｒは置換もしくは非置換の一価炭化水素基であり、Ｘは置換もしくは非置換の一価炭化水素基または水酸基であり、ｎは１以上の整数である。）で示される２５℃における粘度が１０,０００センチストークス以上のジオルガノポリシロキサンであって、該ジオルガノポリシロキサンが、２５℃における粘度が１００,０００センチストークス以上であるジオルガノポリシロキサン２０〜８０重量％と、２５℃における粘度が１００,０００センチストークス未満であるジオルガノポリシロキサン８０〜２０重量％の混合物であることを特徴とする熱可塑性樹脂フィルム用添加剤。
（Ａ）熱可塑性樹脂                    １００重量部、
（Ｂ）上記一般式で表される２５℃における粘度が１０,０００センチストークス以上のジオルガノポリシロキサンであって、２５℃における粘度が１００,０００センチストークス以上であるジオルガノポリシロキサン２０〜８０重量％と、２５℃における粘度が１００,０００センチストークス未満であるジオルガノポリシロキサン８０〜２０重量％の混合物であることを特徴とする前記ジオルガノポリシロキサン  ０.０１〜１.００重量部
からなるフィルム用熱可塑性樹脂組成物およびそのフィルムに関する。
【０００５】
【発明の実施の形態】
最初に、本発明の熱可塑性樹脂フィルム用添加剤について説明する。
本発明の添加剤は、一般式：
【化４】
0003712466.tif 000003
で示されるジオルガノポリシロキサンであることを特徴とする。上式中、Ｒは置換もしくは非置換の一価炭化水素基であり、メチル基，エチル基，プロピル基，ブチル基等のアルキル基；３,３,３−トリフルオロプロピル基，クロロプロピル基等の置換アルキル基；ビニル基，プロペニル基，ブテニル基，ペンテニル基，ヘキセニル基，デセニル基等のアルケニル基；シクロペンチル基，シクロヘキシル基等のシクロアルキル基；フェニル基，キシリル基等のアリール基；ベンジル基，フェネチル基，３−フェニルプロピル基等のアラルキル基が挙げられる。これらの中でもメチル基もしくはフェニル基が好ましい。Ｘは置換もしくは非置換の一価炭化水素基または水酸基であり、一価炭化水素基としては前記Ｒと同様の基が挙げられる。ｎは１以上の整数である。このジオルガノポリシロキサンの２５℃における粘度は、本発明添加剤の効果の持続性を向上させるために、１０,０００センチストークス以上であり、好ましくは２０,０００センチストークス以上である。また、１０,０００センチストークス以上とするためには、１００,０００センチストークス以上であるジオルガノポリシロキサンと、１００,０００センチストークス未満であるジオルガノポリシロキサンとを混合して調整する。本発明添加剤の効果の速効性および持続性の点から好ましいからである。これら２種のジオルガノポリシロキサンの混合比は、２０〜８０重量％：８０〜２０重量％の範囲であり、好ましくは３０〜７０重量％：７０〜３０重量％の範囲である。このような本発明添加剤のジオルガノポリシロキサンとしては、α,ω−ジメチルヒドロキシシロキシ−ジメチルポリシロキサン，α−ジメチルヒドロキシシロキシ−ω−トリメチルシロキシ−ジメチルポリシロキサン，α,ω−ジメチルヒドロキシシロキシ−メチルフェニルポリシロキサン，α,ω−ジメチルヒドロキシシロキシ−メチルフェニルシロキサン・ジメチルシロキン共重合体，α,ω−ジメチルヒドロキシシロキシ−ジフェニルシロキサン・ジメチルシロキサン共重合体が例示される。
また、本発明の添加剤は、フィルム用熱可塑性樹脂と混合してマスターバッチペレットの形態にして使用することができる。かかるマスターバッチペレットは、通常、フィルム用熱可塑性樹脂組成物を溶融した後、これに上記ジオルガノポリシロキサンを配合し、次いで周知の混練機を用いて均一に混合することにより製造される。
【０００６】
次に、本発明のフィルム用熱可塑性樹脂組成物について説明する。
本発明組成物の主成分である（Ａ）成分の熱可塑性樹脂は、フィルム成形用に使用される、いわゆる押出し成形用の熱可塑性樹脂であればよい。このような熱可塑性樹脂としてはポリオレフィン樹脂が好ましく、例えば、低密度ポリエチレン，低密度直鎖状ポリエチレン，高密度ポリエチレン，エチレン−酢酸ビニル共重合体，エチレン−メチルメタクリレート共重合体，ポリプロピレン，ポリスチレンが挙げられる。またこの他にも、ポリ塩化ビニリデン，ポリ塩化ビニル，ポリエステル，ポリアミドが例示される。
【０００７】
本発明組成物において、（Ｂ）成分の上記熱可塑性樹脂フィルム用添加剤の配合量は、（Ａ）成分１００重量部に対して０.０１〜１.００重量部の範囲であり、好ましくは０.０１〜０.８０重量部の範囲である。これは、０.０１重量部未満であると本成分の配合効果が十分発揮されず、また１.００重量部を越えるとフィルムの透明性が損なわれるためである。
【０００８】
本発明組成物は上記（Ａ）成分および（Ｂ）成分からなるものであるが、その他の成分として酸化防止剤，中和剤，帯電防止剤，防曇剤，染料，無機充填剤等を配合してもよい。
【０００９】
本発明組成物は、上記（Ａ）成分と（Ｂ）成分を均一に混合することにより容易に製造できる。このとき使用される混合装置としては、例えば、バンバリーミキサー，ヘンシェルミキサー，加圧ニーダー，連続押出機が挙げられる。加熱混練条件は一般に、（Ａ）成分の熱可塑性樹脂を溶融混練する場合と同様の条件でよい。このとき（Ｂ）成分のジオルガノポリシロキサンを、前記したように予め（Ａ）成分の熱可塑性樹脂と混合してマスターバッチペレットとした後、（Ａ）成分の熱可塑性樹脂に添加してもよい。
【００１０】
本発明組成物は押出し成形法等の方法によりフィルム状に成形される。尚、押出し成形法としては、Ｔダイ法，インフレーション法が挙げられる。Ｔダイ法とは、Ｔ型ダイスから押し出されたフラットなフィルムをロール上で冷却した後、両耳を除去する方法である。インフレーション法とは、リング状の円形ダイから管状に溶融樹脂を押し出すと同時にその内部に空気を吹き込んで所定の寸法に膨らませた後、ローラに巻き取ってフィルムの形態にする方法である。
【００１１】
以上のような本発明の熱可塑性樹脂フィルム用添加剤は、熱可塑性樹脂に配合すると、平滑性および透明性に優れたフィルムを持続的に形成することができるという利点を有する。得られた本発明のフィルムは、例えば、手提げ袋，規格袋，食品用の小分け袋，ゴミ袋もしくは農業用フィルムとして好適に使用される。また、この添加剤を含有する本発明のフィルム用熱可塑性樹脂組成物は、高温・高圧下での押出し成形が可能であるためフィルムの生産性に優れるという利点を有する。
【００１２】
【実施例】
以下、本発明を実施例により説明する。実施例および比較例中、部とあるのは重量部を意味し、粘度は２５℃における測定値であり、Ｍｅはメチル基を意味する。尚、得られたフィルムの特性（フィルムの色相，フィルムの表面状態，フィルムのシール強度）の評価は、次に示す方法に従って行った。
【００１３】
＜フィルムの色相＞
フィルムを白色のプラスチック板に張り付け、色相を肉眼にて観察した。
【００１４】
＜フィルムの表面状態＞
フィルムをガラス板に張り付けて光源にかざし、その状態で光学カメラを用いて撮影を行った。写真からフィルムの表面状態を観察した。
【００１５】
＜フィルムのシール強度＞
温度１３０℃，シール幅１ｃｍ，圧力１ｋｇ／ｃｍ2の条件下で、ヒートシールを行った。接着したフィルムの剥離強度（ｋｇ／ｃｍ）を引っ張り試験機を用いて測定した。この測定値（剥離強度）をフィルムのシール強度とした。
【００１６】
【実施例１】
粘度５００万ｃＳｔのα,ω−ジメチルヒドロキシシロキシ−ジメチルポリシロキサン５０部，粘度２万ｃＳｔのα,ω−ジメチルヒドロキシシロキシ−ジメチルポリシロキサン５０部を混合して粘度５０万ｃＳｔのジメチルポリシロキサンの混合物を調製した。次いでこの混合物５部に、ポリエチレン樹脂［住友化学工業（株）製；商品名スミカセン−Ｌ，グレードＦＡ１０１−１］９５部を配合した後、押出し機を用いて２４０℃にて加熱混練し、得られたストランドをペレタイザーを用いて切断して、上記２種のジメチルポリシロキサンをそれぞれ２.５重量％ずつ含有するポリエチレン樹脂のマスターバッチペレット（Ｂ−３）を調製した。
ポリエチレン樹脂［住友化学工業（株）製；商品名スミカセン−Ｌ，グレードＦＡ１０１−１］のペレット（Ａ）に、上記のマスターバッチペレット（Ｂ−３）を、重量比が（Ａ）：（Ｂ−３）＝９９：１となるように添加してドライブレンド混合し、フィルム用熱可塑性樹脂組成物（ペレット状）を得た。直径７５ｍｍ，リップ距離１ｍｍのリングダイを有するインフレーション成形用押出し機のホッパーに、ポリエチレン樹脂［住友化学工業（株）製；商品名スミカセン−Ｌ，グレードＦＡ１０１−１］のペレット（Ａ）を投入して、フィルムの押出し成形を１時間行った。このとき、押出し機のシリンダ温度およびダイ温度は２４０℃とし、押出し速度は１０ｋｇ／時間とした。また、フィルムの引き取り速度は９ｍ／分とし、管状フィルムの横幅が２５０ｍｍ，厚さが４０ミクロンとなるように空気圧や押出し条件を調整した。１時間経過後、ホッパー中のペレット（Ａ）を上記のフィルム用熱可塑性樹脂組成物に入れ替えて、同一条件にて５時間押出し成形を行った。５時間経過後、再びホッパー中のペレットをポリエチレン樹脂のペレット（Ａ）に入れ替えて、さらに５時間押出し成形を行った。
上記の方法において、フィルム用熱可塑性樹脂組成物に入れ替えた後、押出し成形されたフィルムを３０分毎にサンプリングしてフィルムの表面状態を測定した。このとき比較例１で得られたフィルムの表面状態を基準にして測定を行った。そしてフィルムの表面状態が変化するまでの時間を測定し、この時間を「誘導時間」とした。また、誘導時間に到達してから１時間経過後に押出し成形されたフィルムの特性（色相、表面状態、シール強度）を測定した。さらに上記の方法において、再びポリエチレン樹脂のペレット（Ａ）に入れ替えてから、押出し成形されたフィルムの表面が、上記フィルム用熱可塑性樹脂組成物に入れ替える前と同様の状態になるまでの時間を測定した。この時間を「持続時間」とした。これらの結果を表１に示した。
【００１７】
【実施例２】
ポリエチレン樹脂［住友化学工業（株）製；商品名スミカセン−Ｌ，グレードＦＡ１０１−１］のペレット（Ａ）に、実施例３で得られたマスターバッチペレット（Ｂ−３）を、重量比が（Ａ）：（Ｂ−３）＝９９.５：０.５となるように添加してドライブレンド混合し、フィルム用熱可塑性樹脂組成物（ペレット状）を得た。得られたフィルム用熱可塑性樹脂組成物を用いて実施例１と同様にフィルムを製造して、その特性，誘導時間および持続時間を測定した。これらの結果を表１に示した。
【００１８】
【比較例１】
直径７５ｍｍ，リップ距離１ｍｍのリングダイを有するインフレーション成形用押出し機のホッパーに、ポリエチレン樹脂［住友化学工業（株）製；商品名スミカセン−Ｌ，グレードＦＡ１０１−１］のペレット（Ａ）を投入して、フィルムの押出し成形を行った。このとき押出し速度が１０ｋｇ／時間と３ｋｇ／時間の条件下で、それぞれ成形を行った。そして押出し開始から３時間経過後に押出し成形されたフィルムの特性を測定した。これらの結果を表１に示した。尚、押出し機のシリンダ温度，ダイ温度その他の条件は、実施例１と同様とした。
【００１９】
【比較例２】
粘度２万ｃＳｔのα,ω−トリメチルシロキシ−ジメチルポリシロキサン５部とポリエチレン樹脂［住友化学工業（株）製；商品名スミカセン−Ｌ，グレードＦＡ１０１−１］９５部をヘンシェルミキサーを用いて均一に混合した。次いで押出し機を用いて２４０℃にて加熱混練し、得られたストランドをペレタイザーを用いて切断して、上記のジメチルポリシロキサンを５重量％含有するポリエチレン樹脂のマスターバッチペレット（Ｂ−４）を調製した。
ポリエチレン樹脂［住友化学工業（株）製；商品名スミカセン−Ｌ，グレードＦＡ１０１−１］のペレット（Ａ）に、上記のマスターバッチペレット（Ｂ−４）を、重量比が（Ａ）：（Ｂ−４）＝９９：１となるように添加してドライブレンド混合し、フィルム用熱可塑性樹脂組成物（ペレット状）を得た。得られたフィルム用熱可塑性樹脂組成物を用いて実施例１と同様にフィルムを製造して、その特性，誘導時間および持続時間を測定した。これらの結果を表１に示した。
【００２０】
【比較例３】
ポリエチレン樹脂［住友化学工業（株）製；商品名スミカセン−Ｌ，グレードＦＡ１０１−１］のペレット（Ａ）９５部と、一般式：
【化５】
0003712466.tif 000004
で示される粘度１６００ｃＳｔのポリオキシエチレン基含有ジオルガノポリシロキサン５部を、ヘンシェルミキサーを用いて均一に混合した。次いで押出し機を用いて２４０℃にて加熱混練し、得られたストランドをペレタイザーを用いて切断して、上記のジオルガノポリシロキサンを５重量％含有するポリエチレン樹脂のマスターバッチペレット（Ｂ−５）を調製した。
ポリエチレン樹脂［住友化学工業（株）製；商品名スミカセン−Ｌ，グレードＦＡ１０１−１］のペレット（Ａ）に、上記のマスターバッチペレット（Ｂ−５）を、重量比が（Ａ）：（Ｂ−５）＝９９：１となるように添加してドライブレンド混合し、フィルム用熱可塑性樹脂組成物（ペレット状）を得た。得られたフィルム用熱可塑性樹脂組成物を用いて実施例１と同様にフィルムを製造して、その特性，誘導時間および持続時間を測定した。これらの結果を表１に示した。
【００２１】
【比較例４】
粘度５００万ｃＳｔのα,ω−ジメチルヒドロキシシロキシ−ジメチルポリシロキサン５部とポリエチレン樹脂［住友化学工業（株）製；商品名スミカセン−Ｌ，グレードＦＡ１０１−１］９５部をヘンシェルミキサーを用いて均一に混合した。次いで押出し機を用いて２４０℃にて加熱混練し、得られたストランドをペレタイザーを用いて切断して、上記のジメチルポリシロキサンを５重量％含有するポリエチレン樹脂のマスターバッチペレット（Ｂ−１）を調製した。
ポリエチレン樹脂［住友化学工業（株）製；商品名スミカセン−Ｌ，グレードＦＡ１０１−１］のペレット（Ａ）に、上記のマスターバッチペレット（Ｂ−１）を、重量比が（Ａ）：（Ｂ−１）＝９９：１となるように添加してドライブレンド混合し、フィルム用熱可塑性樹脂組成物（ペレット状）を得た。得られたフィルム用熱可塑性樹脂組成物を用いて実施例１と同様にフィルムを製造して、その特性，誘導時間および持続時間を測定した。これらの結果を表１に示した。
【００２２】
【比較例５】
粘度２万ｃＳｔのα,ω−ジメチルヒドロキシシロキシ−ジメチルポリシロキサン５部とポリエチレン樹脂［住友化学工業（株）製；商品名スミカセン−Ｌ，グレードＦＡ１０１−１］９５部をヘンシェルミキサーを用いて均一に混合した。次いで押出し機を用いて２４０℃にて加熱混練し、得られたストランドをペレタイザーを用いて切断して、上記のジメチルポリシロキサンを５重量％含有するポリエチレン樹脂のマスターバッチペレット（Ｂ−２）を調製した。
ポリエチレン樹脂［住友化学工業（株）製；商品名スミカセン−Ｌ，グレードＦＡ１０１−１］のペレット（Ａ）に、上記のマスターバッチペレット（Ｂ−２）を、重量比が（Ａ）：（Ｂ−２）＝９９：１となるように添加してドライブレンド混合し、フィルム用熱可塑性樹脂組成物（ペレット状）を得た。得られたフィルム用熱可塑性樹脂組成物を用いて実施例１と同様にフィルムを製造して、その特性，誘導時間および持続時間を測定した。これらの結果を表１に示した。
【００２３】
【表１】
0003712466.tif 000005
【００２４】
【発明の効果】
本発明の熱可塑性樹脂フィルム用添加剤は末端にケイ素原子結合水酸基を有するジオルガノポリシロキサンであり、熱可塑性樹脂フィルムを黄変させることなく優れた平滑性を付与するという特徴を有する。またこれを含有する本発明のフィルム用熱可塑性樹脂組成物はフィルムの生産性に優れるという特徴を有し、本発明のフィルムは平滑性，透明性に優れるという特徴を有する。